(57)【要約】  水分硬化性ポリシロキサン組成物であって、  （ａ）少なくとも１つのヒドロシリル部分を含む反応性シラン官能基を有する、少なくとも１つのポリオルガノシロキサン、フッ素化ポリオルガノシロキサン、又はこれらの組み合わせと、  （ｂ）アミジン、グアニジン、ホスファゼン、プロアザホスファトラン、及びこれらの組み合わせから選択される少なくとも１つの塩基と、から本質的になり、  前記硬化性組成物が、非発泡性であり、且つ２つ超の平均縮合硬化性反応性シラン官能基を有する、組成物。【選択図】なし【特許請求の範囲】
【請求項１】
硬化性組成物であって、
（ａ）少なくとも１つのヒドロシリル部分を含む反応性シラン官能基を有する、少なくとも１つのポリオルガノシロキサン、フッ素化ポリオルガノシロキサン、又はこれらの組み合わせ、並びに
（ｂ）アミジン、グアニジン、ホスファゼン、プロアザホスファトラン、及びこれらの組み合わせから選択される少なくとも１つの塩基、から本質的になり、
前記硬化性組成物が、非発泡性であり、且つ２つ超の平均縮合硬化性反応性シラン官能基を有する、硬化性組成物。
【請求項２】
前記成分（ａ）が、少なくとも１つのポリオルガノシロキサンを含む、請求項１に記載の組成物。
【請求項３】
前記ポリオルガノシロキサンが、環状ポリメチル（ヒドロ）シロキサン、非環状ポリメチル（ヒドロ）シロキサン、メチル（ヒドロ）シロキサン単位及びジメチルシロキサン単位を含むコポリマー、又はこれらの組み合わせを含む、請求項１又は２に記載の組成物。
【請求項４】
前記成分（ａ）が、少なくとも１つのフッ素化ポリオルガノシロキサンを含む、請求項１に記載の組成物。
【請求項５】
前記フッ素化ポリオルガノシロキサンが、フルオロアルキル置換ポリオルガノシロキサン、フルオロアルキルエーテル置換ポリオルガノシロキサン、又はこれらの組み合わせを含む、請求項１又は４に記載の組成物。
【請求項６】
前記成分（ａ）が、少なくとも３つの平均縮合硬化性反応性シラン官能基を有する、請求項１〜５のいずれか一項に記載の組成物。
【請求項７】
前記成分（ａ）が、前記縮合硬化性反応性シラン官能基に基づいて、１０００未満の当量を有する、請求項１〜６のいずれか一項に記載の組成物。
【請求項８】
前記成分（ａ）が、以下の一般式によって表される少なくとも１つの非環状ポリシロキサンを含む、請求項１〜７のいずれか一項に記載の組成物：
Ｒ’２Ｒ”ＳｉＯ（Ｒ’２ＳｉＯ）ｒ（ＨＲ’ＳｉＯ）ｓＳｉＲ”Ｒ’２      （Ｉ）
（式中、各Ｒ’は、独立して、アルキル、アルケニル、フルオロアルキル、アリール、フルオロアリール、シクロアルキル、フルオロシクロアルキル、ヘテロアルキル、ヘテロフルオロアルキル、ヘテロアリール、ヘテロフルオロアリール、ヘテロシクロアルキル、ヘテロフルオロシクロアルキル、及びこれらの組み合わせから選択され、各Ｒ”は、独立して、水素又はＲ’であり、ｒは、０〜１５０の整数であり、ｓは、１〜１５０の整数である）。
【請求項９】
前記成分（ａ）が、以下の一般式によって表される少なくとも１つの環状ポリシロキサンを含む、請求項１〜８のいずれか一項に記載の組成物：
シクロ−［（Ｒ’２ＳｉＯ）ｔ（ＨＲ’ＳｉＯ）ｖ］        （ＩＩ）
（式中、各Ｒ’は、独立して、アルキル、アルケニル、フルオロアルキル、アリール、フルオロアリール、シクロアルキル、フルオロシクロアルキル、ヘテロアルキル、ヘテロフルオロアルキル、ヘテロアリール、ヘテロフルオロアリール、ヘテロシクロアルキル、ヘテロフルオロシクロアルキル、及びこれらの組み合わせから選択され、ｔは、０〜６０の整数であり、ｖは、３〜１０の整数である）。
【請求項１０】
前記各Ｒ’が、独立して、アルキル、フルオロアルキル、ヘテロフルオロアルキル、アリール、及びこれらの組み合わせから選択される、請求項８又は９に記載の組成物。
【請求項１１】
前記各Ｒ’が、独立して、メチル、Ｆ［ＣＦ（ＣＦ３）ＣＦ２Ｏ］ａＣＦ（ＣＦ３）ＣｊＨ２ｊ−（式中、ｊは、２〜８の整数であり、ａは、４〜２０の平均値を有する）、Ｃ４Ｆ９Ｃ３Ｈ６−、Ｃ４Ｆ９Ｃ２Ｈ４−、Ｃ４Ｆ９ＯＣ３Ｈ６−、Ｃ６Ｆ１３Ｃ３Ｈ６−、ＣＦ３Ｃ３Ｈ６−、ＣＦ３Ｃ２Ｈ４−、フェニル、Ｃ６Ｈ５Ｃ２Ｈ４−、及びこれらの組み合わせから選択される、請求項１０に記載の組成物。
【請求項１２】
前記各Ｒ’及び前記各Ｒ”が、メチルであり、前記ｒが、０の整数であり、及び／又は前記ｓが、４０の整数である、請求項８に記載の組成物。
【請求項１３】
前記各Ｒ’が、メチルであり、前記ｔが、０の整数であり、及び／又は前記ｖが、４若しくは５の整数である、請求項９に記載の組成物。
【請求項１４】
前記成分（ｂ）が、
（１）以下の一般式によって表されるアミジン化合物：
【化１】
2015527436.tif 000015
（２）以下の一般式によって表されるグアニジン化合物：
【化２】
2015527436.tif 000016
（３）以下の一般式によって表されるホスファゼン化合物：
【化３】
2015527436.tif 000017
（４）以下の一般式によって表されるプロアザホスファトラン化合物：
【化４】
2015527436.tif 000018
（式中、Ｒ１、Ｒ２、Ｒ３、Ｒ４、Ｒ５、Ｒ６及びＲ７は、それぞれ独立して、水素、一価の有機基、一価のヘテロ有機基、及びこれらの組み合わせから選択され、前記アミジン、グアニジン及び／又はホスファゼン化合物のＲ１、Ｒ２、Ｒ３、Ｒ４、Ｒ５、Ｒ６及びＲ７のうちの任意の２つ以上は、場合により、互いに結合して環構造を形成することができる）、及びこれらの組み合わせから選択される、請求項１〜１３のいずれか一項に記載の組成物。
【請求項１５】
前記成分（ｂ）が、それぞれ少なくとも１つの前記環構造を含む、アミジン化合物、グアニジン化合物、ホスファゼン化合物、及びこれらの組み合わせから選択される、請求項１４に記載の組成物。
【請求項１６】
前記成分（ｂ）が、１，２−ジメチル−１，４，５，６−テトラヒドロピリミジン、１，８−ジアザビシクロ［５．４．０］−７−ウンデセン（ＤＢＵ）、１，５−ジアザビシクロ［４．３．０］−５−ノネン（ＤＢＮ）、１，５，７−トリアザビシクロ［４．４．０］デカ−５−エン（ＴＢＤ）、７−メチル−１，５，７−トリアザビシクロ［４．４．０］デカ−５−エン（ＭＴＢＤ）、２−ｔｅｒｔ−ブチル−１，１，３，３−テトラメチルグアニジン、２−ｔｅｒｔ−ブチルイミノ−２−ジエチルアミノ−１，３−ジメチルペルヒドロ−１，３，２−ジアザホスホリン、ホスファゼン塩基Ｐ１−ｔ−Ｂｕ−トリス（テトラメチレン）、ホスファゼン塩基Ｐ４−ｔ−Ｂｕ、２，８，９−トリイソプロピル−２，５，８，９−テトラアザ−１−ホスファビシクロ［３．３．３］ウンデカン、及びこれらの組み合わせから選択される、請求項１又は１４に記載の組成物。
【請求項１７】
前記塩基が、アミジン、グアニジン及びこれらの組み合わせから選択される、請求項１〜１６のいずれか一項に記載の組成物。
【請求項１８】
前記塩基が、アミジン及びこれらの組み合わせから選択される、請求項１７に記載の組成物。
【請求項１９】
前記アミジンが、１，８−ジアザビシクロ［５．４．０］−７−ウンデセン（ＤＢＵ）、１，５−ジアザビシクロ［４．３．０］−５−ノネン（ＤＢＮ）、及びこれらの組み合わせから選択される、請求項１８に記載の組成物。
【請求項２０】
前記成分（ｂ）が、前記硬化性組成物の総重量に基づいて、０．０１〜３重量パーセントの量で存在する、請求項１〜１９のいずれか一項に記載の組成物。
【請求項２１】
前記組成物が、実質的に無水である、請求項１〜２０のいずれか一項に記載の組成物。
【請求項２２】
前記組成物が、硬化している、請求項１〜２１のいずれか一項に記載の組成物。
【請求項２３】
（ａ）少なくとも３つのヒドロシリル部分を含む反応性シラン官能基を含む、少なくとも１つのポリオルガノシロキサン、フッ素化ポリオルガノシロキサン、又はこれらの組み合わせ、並びに
（ｂ）１，８−ジアザビシクロ［５．４．０］−７−ウンデセン（ＤＢＵ）、１，５−ジアザビシクロ［４．３．０］−５−ノネン（ＤＢＮ）、及びこれらの組み合わせ、から選択される少なくとも１つの塩基、から本質的になる、硬化性組成物。
【請求項２４】
（ａ）請求項１〜２３のいずれか一項に記載の硬化性ポリシロキサン組成物を提供することと、
（ｂ）少なくとも１つの主表面を有する少なくとも１つの基材を提供することと、
（ｃ）前記基材の少なくとも１つの前記主表面の少なくとも一部に前記硬化性ポリシロキサン組成物を塗布することと、
（ｄ）前記硬化性ポリシロキサン組成物を硬化させるか又は硬化を誘導して、コーティングを形成することと、を含む、コーティング方法。
【請求項２５】
前記硬化又は硬化の誘導が、前記硬化性ポリシロキサン組成物を外来性水分に曝露することによって実施される、請求項２４に記載の方法。
【請求項２６】
少なくとも１つの主表面を有する少なくとも１つの基材を含む物品であって、前記基材が、少なくとも１つの前記主表面の少なくとも一部上に、請求項２４又は２５に記載のコーティング方法によって調製されたコーティングを担持する物品。
【発明の詳細な説明】
【発明の詳細な説明】
【０００１】
（関連出願の相互参照）
本願は、米国特許仮出願第６１／６６５１４６号（２０１２年６月２７日出願）の優先権を主張し、その内容は参照により本明細書に組み込まれる。
【０００２】
（分野）
本発明は、反応性シラン官能基を含む硬化性コーティング組成物に関し、他の態様では、組成物をコーティングする方法及びそれによって調製される物品に関する。
【０００３】
（背景）
湿気硬化性ポリシロキサン組成物は、水分の存在下で硬化して、剥離コーティング、及び多くの産業で有用である表面処理等の架橋された物質を形成する。例えば、ポリシロキサン又はフッ素化ポリシロキサンは、多くの場合、感圧性接着剤と共に使用するのに好適な湿気硬化性剥離コーティングを提供するために選択される。硬化させるための水分は、典型的には、空気から又は組成物が塗布された基材から得られるが、組成物に添加してもよい（例えば、厚みのある硬化又は限定的な硬化を可能にするために）。
【０００４】
湿気硬化性ポリシロキサン組成物は、通常、水分の存在下で反応して硬化した（即ち、架橋された）物質を形成できる基（例えば、アルコキシシリル又はアシルオキシシリル部分）を有するシロキサンポリマーを含む。アルコキシシリル又はアシルオキシシリル官能基を含む湿気硬化性組成物は、典型的には、２つの反応において硬化する。第１の反応では、アルコキシシリル又はアシルオキシシリル基は、水分及び触媒の存在下で加水分解して、ヒドロキシシリル基を有するシラノール化合物を形成する。第２の反応では、ヒドロキシシリル基は、触媒の存在下で他のヒドロキシシリル基、アルコキシシリル基、又はアシルオキシシリル基と縮合して、−Ｓｉ−Ｏ−Ｓｉ−結合を形成する。これら２つの反応は、シラノール化合物の生成と本質的に同時に生じる。これらの反応に一般的に使用される触媒としては、ブレンステッド酸及びルイス酸が挙げられる。単一の物質が、両方の反応を触媒する場合もある。
【０００５】
好ましくは、加水分解及び縮合反応は、湿気硬化性組成物を、例えば、基材に塗布した後、速やかに進行する。しかし、同時に、反応は、例えば、加工中又は保存中等の硬化させるべき時点よりも早期に生じてはならない。
【０００６】
これら特性間の良好な均衡は、多くの場合、得るのが困難であり、迅速な反応性と保存安定性は互いに対立する特性である。例えば、チタン酸テトラアルキルエステル等の高活性触媒は、湿気硬化反応を促進させるが、同時に、供給槽、コーティング設備、並びに他の加工及び操作装置において早期ゲル化を生じさせてしまうリスクを伴わずに、物質を加工するのを困難にする場合がある。水分量の制御は非常に重要であり、水分が極端に少なすぎると硬化速度が遅くなったり又は硬化が不完全になる虞があり、水分が極端に多すぎると硬化させるべき時点よりも早期に硬化を引き起こす虞がある。
【０００７】
加工及び保存上の問題なしに、許容可能な硬化速度を有する湿気硬化性組成物を提供するために様々な手法が用いられてきた。例えば、二つの部分（パーツ）が使用の直前に混合される二部系（一方はシロキサン官能性ポリマーを含み、他方は触媒を含む）が開発されている。この手法は小規模用途には有用であるものの、大規模製造のための効率性に劣っており、二つの部分を混合しなければならないことにより引き起こされる遅延は望ましくないものであった。更に、コーティング操作は、組成物がポット内で硬化する前に迅速に完了させるべきであるが、表面積の大きい基材又は大容量の組成物で作業を行う場合にこれは困難であった。
【０００８】
湿気硬化反応を開始させる酸化合物を遊離させるのに十分な程度加熱するまでは不活性であるアンモニウム塩触媒が開発されている。酸の遊離によってアミンも生じるが、これは蒸発により除去されなければならない。更に、触媒を活性化するために使用される熱は、組成物が塗布された感熱性基材を損傷させる恐れがある。
【０００９】
他の物質（例えば、スルホニウム塩及びヨードニウム塩等のオニウム塩）は、照射（例えば、紫外線による照射）時にその場で酸種を生成させるのに使用されてきた。このような物質は、熱活性化を必要としないことから、感熱性基材を損傷させずに（及び除去を必要とする望ましくない種を生成せずに）使用できるが、これら物質は比較的高価であり、一部の基材上では硬化阻害を呈し、水分制御及び照射機能を有するコーティング設備の使用を必要とする。
【００１０】
ジラウリン酸ジブチルスズ等の従来のスズ触媒は、早期にゲル化させずに加工及びコーティングできる安定な硬化性ポリシロキサン組成物をもたらすことができる。典型的な湿気硬化系に加えて、スズ触媒を用いることにより、ヒドロシリル基及びヒドロキシシリル基の形態で二重反応性シラン官能基を含む硬化性組成物（脱水硬化系）を硬化させることができることが見出されている。これら組成物は、感圧性接着剤及び離型用途に広く使用されているが、場合により、貯蔵寿命が比較的短いという欠点があった。更に、スズ触媒の使用は、一般に触媒として使用されている有機スズ化合物が現在毒物学的に好ましくないと考えられているため、特に問題となっている。
【００１１】
バルク水の存在下でペンタメチルシクロペンタシロキサン（Ｄ５Ｈ）を重合させて剛性且つ脆性の固体を形成するために、白金触媒が使用されている。バルク水又はアルコールの存在下で、ポリヒドリドメチルシロキサンをデヒドロカップリングさせて、その室温硬化性（保護コーティングを形成するには不十分であると言われている）を改善するために、金属系触媒（特に、遷移金属触媒）並びに幾つかの酸性及び塩基性の触媒が使用されている。
【００１２】
硬化の加速は、ジオルガノスルホキシド、イミダゾール、及びアミン（アミジン及び置換グアニジンを包含する）等の化合物をスズ触媒と組み合わせて（及び、場合によってはアミン化合物単独で）種々のシリコーン化合物（室温加硫シリコーン組成物及び脱水素硬化性シリコーン組成物）に使用することによって達成されてきた。また、アミジン等のアミン化合物は、湿気硬化性シリル官能性有機ポリマーを硬化させるためのスズ触媒非存在下での使用についても提案されているが、アルコキシシリル官能性有機ポリマーの実用的硬化性及び基材に対する許容可能な接着は、強力な塩基性アミン（水溶液中で少なくとも１３．４のｐＨを呈するもの）を用いたときにしか達成されていない。
【００１３】
（概要）
したがって、我々は、加工及び保存時の（例えば、早期ゲル化に起因する）重大な問題点のない、許容可能な硬化速度をもたらすことができる硬化性ポリシロキサン組成物が尚も必要とされていると認識している。好ましくは、これら組成物は効率的に加工可能であり（例えば、硬化に先立って二部系を混合する必要がない）、除去を必要とする種を生じない触媒を使用し、及び／又は熱活性化を必要としない（比較的低温における硬化及び／又は感熱性基材を使用する硬化が可能になる）。理想的には、組成物は、比較的無毒である触媒を使用し、溶液中で比較的安定であるが乾燥時には比較的迅速に硬化し、比較的低濃度で有効であり、及び／又は比較的低水分条件下で有効である組成物をもたらす。
【００１４】
簡潔に述べると、１つの態様では、本発明は、湿気硬化性ポリシロキサン組成物を提供する。硬化性組成物は、
（ａ）少なくとも１つのヒドロシリル部分（即ち、ケイ素原子に直接結合している水素原子を含む一価の部分）を含む反応性シラン官能基を含む、少なくとも１つのポリオルガノシロキサン、フッ素化ポリオルガノシロキサン、又はこれらの組み合わせと、
（ｂ）アミジン、グアニジン、ホスファゼン、プロアザホスファトラン、及びこれらの組み合わせから選択される少なくとも１つの塩基と、から本質的になり、
前記硬化性組成物は、非発泡性であり、且つ２超の平均縮合硬化性（好ましくは、湿気硬化性、より好ましくは、湿気硬化性且つヒドロシリル部分の形態の）反応性シラン官能基を有する。
【００１５】
成分（ａ）は、好ましくは、少なくとも１つのヒドロシリル部分を含む反応性シラン官能基を有する、少なくとも１つのポリオルガノシロキサン（より好ましくは、少なくとも１つのポリアルキルシロキサン（即ち、少なくとも１つのポリアルキル（ヒドロ）シロキサン、ポリジアルキルシロキサン、又はこれらの組み合わせ）；最も好ましくは、少なくとも１つのポリメチルシロキサン（即ち、少なくとも１つのポリメチル（ヒドロ）シロキサン、ポリジメチルシロキサン、又はこれらの組み合わせ））を含む。好ましくは、成分（ａ）は、少なくとも３つの平均縮合硬化性（好ましくは、湿気硬化性、より好ましくは、湿気硬化性且つヒドロシリル部分の形態の）反応性シラン官能基を有する。
【００１６】
塩基は、好ましくは、少なくとも１つのアミジン又はグアニジン（より好ましくは、少なくとも１つのアミジン、最も好ましくは、１，８−ジアザビシクロ［５．４．０］−７−ウンデセン（ＤＢＵ））を含む。組成物は、一般的に（そして、好ましくは）、１００パーセント固形分（無溶媒）形態で用いることができるが、任意で、少なくとも１つの非プロトン性溶媒（例えば、ヘプタン等の非プロトン性有機溶媒）を更に含んでもよい。組成物は、好ましくは、実質的に無水である。
【００１７】
トリメチルアミン（これは無効である）等の標準的なアミン塩基とは違って、上記塩基は、ヒドロシリル部分の形態で反応性シラン官能基を含むポリシロキサン組成物の湿気硬化を有効に触媒できることが見出された。塩基は、熱活性化を必要とすることなく、周囲温度（例えば、約２３℃）等の低温でさえも比較的迅速な硬化を提供することができる（例えば、任意の溶媒を除去する際、約１分間以内という短時間で硬化が生じ得る）。したがって、前記塩基を含むポリシロキサン組成物は、熱を加える必要なく、工業環境における高速コーティング及び硬化操作で使用するのに好適であり得る。このような効率的硬化性にもかかわらず、組成物は、使用直前に二部系を混合する必要なく、１００パーセント固形分の形態で又は様々な溶媒（例えば、ヘプタン、メチルエチルケトン、又はこれらの組み合わせ）中で比較的良好な保存安定性（例えば、密閉容器内に数週間にわたって）及び／又は比較的長い貯蔵寿命（例えば、約８時間以上）を呈することができる。
【００１８】
驚くべきことに、塩基は、他の湿気硬化触媒の実質的な非存在下及び／又はバルク水の実質的な非存在下において、比較的少量で（例えば、成分（ａ）及び（ｂ）の総重量に基づいて、約０．５重量％以下（例えば、約０．１〜約０．１５重量％）もの低濃度で）本発明の硬化性ポリシロキサン組成物において有効であり得る。塩基は、驚くべきことに、周囲水分のみの存在下でも迅速に硬化し得る、有機金属触媒を含まない硬化性ポリシロキサン組成物を提供するために、従来の金属触媒の代替品として用いることができる。前記塩基の少なくとも一部（例えば、ＤＢＵ）は、比較的無毒であるので、比較的環境に優しい、即ち「グリーンな」ポリシロキサン組成物の調製において使用するのに好適である。
【００１９】
本発明の硬化性ポリシロキサン組成物は、硬化して、（例えば、出発成分（ａ）の反応性シラン官能基の性質及び／又は程度を変化させることにより）様々な異なる用途の要件に合わせて調整できる特性を有する架橋網状構造をもたらすことができる。したがって、硬化性ポリシロキサン組成物を用いて、数多くのコーティング用途で使用するために（例えば、保護コーティング、感圧接着剤のための剥離コーティング、撥水及び／若しくは撥油コーティング、又は表面処理としての使用）様々な表面特性を有するコーティングをもたらすことができる。
【００２０】
本発明の硬化性ポリシロキサン組成物は、比較的硬質で、比較的光学的に透明な保護コーティングの調製において特に有用であり得る。また、硬化性ポリシロキサン組成物は、表面特性を慎重に及び／又は用途に合わせて制御することを必要とする比較的繊細な用途（例えば、剥離コーティング用途）において有用であり得るが、その理由は、塩基触媒が除去を必要とする種を生じないものと思われるため、並びに、一部の実施形態では、塩基触媒は、加工中に組成物から蒸発するのに十分な程度揮発性であるので、（エレクトロニクスの分野で特に問題になり得る従来のスズ触媒の金属混入とは異なり）硬化した物質中に触媒混入物が本質的に残らないためである。
【００２１】
以上の点から、本発明の硬化性ポリシロキサン組成物の少なくとも一部の実施形態は、重大な加工上及び保存上の問題点を引き起こさずに許容可能な硬化速度をもたらすことができる（例えば、溶液中では比較的安定であるが、乾燥時には比較的迅速に硬化する）と同時に、効率的に加工可能である（例えば、硬化前に二部系を混合する、混入物を除去する、及び／又は熱活性化する必要がない）硬化性組成物に対する上記の現行の要求を満たす。また、硬化性ポリシロキサン組成物の少なくとも一部の実施形態は、比較的無毒であると同時に、比較的低濃度及び／又は比較的低湿気条件下でも有効である触媒を使用する。
【００２２】
別の態様では、本発明はまた、
（ａ）本発明の上記硬化性ポリシロキサン組成物を提供することと、
（ｂ）少なくとも１つの主表面を有する少なくとも１つの基材を提供することと、
（ｃ）前記基材の少なくとも１つの主表面の少なくとも一部分に前記硬化性ポリシロキサン組成物を塗布することと、
（ｄ）（好ましくは、前記組成物を外来性水分に曝露することによって、より好ましくは、前記組成物を周囲水分に曝露することによって、最も好ましくは、バルク水を前記組成物に添加することなく、前記組成物を周囲水分に曝露することによって）前記硬化性ポリシロキサン組成物を硬化させるか又は硬化を誘導して、コーティングを形成することと、を含むコーティング方法を提供する。
【００２３】
更に別の態様では、本発明は、少なくとも１つの主表面を有する少なくとも１つの基材を含む物品であって、前記基材が、少なくとも１つの主表面の少なくとも一部分上に上記コーティング方法によって調製されたコーティングを担持する、物品を提供する。
【００２４】
（詳細な説明）
以下の「詳細な説明」では、種々の組の数値範囲（例えば、特定の部分における炭素原子の数、又は特定の成分の量等）が記載され、各組内では、範囲の任意の下限を範囲の任意の上限と対にすることができる。同様に、このような数値範囲は、範囲内に含まれる全ての数を含むことを意味する（例えば１〜５は、１、１．５、２、２．７５、３、３．８０、４、５等を含む）。
【００２５】
本明細書で使用するとき、用語「及び／又は」とは、１つ若しくは全ての列挙した要素、又は２つ以上の列挙した要素のいずれかの組み合わせを意味する。
【００２６】
用語「好ましい」及び「好ましくは」は、特定の状況下で、特定の利点をもたらし得る本発明の実施形態を指す。しかし、同一又は他の条件下において、他の実施形態が好ましい場合もある。更に、１つ以上の好ましい実施形態の記載は、他の実施形態が有用でないことを示唆するものではなく、また、本発明の範囲から他の実施形態を排除することを意図するものでもない。
【００２７】
「含む（comprises）」という用語及びその変化形は、それらの用語が説明及び請求項に出現する箇所において、限定的な意味を有するものではない。
【００２８】
本明細書で使用するとき、「ａ」、「ａｎ」、「ｔｈｅ」、「ａｔ  ｌｅａｓｔ  ｏｎｅ」、及び「ｏｎｅ  ｏｒ  ｍｏｒｅ」は、互換可能に使用される。
【００２９】
上記「発明の概要」の項は、全ての実施形態又は本発明の全ての実施を説明しようとするものではない。以下の「発明を実施するための形態」が実施形態をより具体的に例示する。「詳細な説明」にわたり、複数の実施例の一覧を通して指針が提供されており、それら実施例は様々な組合せで用いられ得る。いずれの場合にも、記載した一覧は、代表的な群としてのみ役立つものであり、排他的な一覧として解釈されるべきではない。
【００３０】
定義
本願で使用するとき、
「カテネイトヘテロ原子」とは、（例えば、炭素−ヘテロ原子−炭素鎖又は炭素−ヘテロ原子−ヘテロ原子−炭素鎖を形成するために）炭素鎖中で１つ以上の炭素原子と置換される炭素以外の原子（例えば、酸素、窒素、又は硫黄）を意味する。
【００３１】
（本発明の硬化性組成物に関連して）「から本質的になる」とは、組成物が、従来の添加剤（例えば、ＭＱ、Ｑ、Ｔ、及びＭＴシリケート樹脂を含むシリケート樹脂等の剥離調整剤等；トリアルコキシシラン等の接着促進剤；及び反応性シラン官能基を有しないポリシロキサン成分（例えば、ポリジメチルシロキサン））を含む、その基本的な性質を変化させない他の成分を含有してもよいが、該組成物は、好ましくは、ヒドロキシル官能性シリケート樹脂以外のヒドロキシシリル含有成分を含有しないことを意味する。
【００３２】
「硬化」とは、（例えば、触媒を通した）架橋ポリマー網状構造への変換を意味する。
【００３３】
「フルオロ−」（例えば、「フルオロアルキレン」又は「フルオロアルキル」又は「フルオロカーボン」の場合のような基又は部分に関して）又は「フッ素化」とは、炭素に結合している水素原子が少なくとも１つは存在するように、部分的にのみフッ素化されていることを意味する。
【００３４】
「フルオロケミカル」とは、フッ素化又はペルフルオロ化されていることを意味する。
【００３５】
「ヘテロ有機」とは、少なくとも１つのヘテロ原子（好ましくは、少なくとも１つのカテネイトヘテロ原子）を含有する有機基又は部分（例えば、アルキル又はアルキレン基）を意味する。
【００３６】
「ヒドロシリル」は、水素原子に直接結合しているケイ素原子を含む一価の部分又は基を指す（例えば、ヒドロシリル部分は、式−Ｓｉ（Ｒａ）３−ｍ（Ｈ）ｍ（式中、ｍは、１、２、又は３の整数であり、Ｒａは、加水分解性基であるか又はアルキル若しくはアリール等のヒドロキシル以外の非加水分解性基である（好ましくは、非加水分解性基である））を有し得る）。
【００３７】
「ヒドロキシシリル」は、ヒドロキシル基に直接結合しているケイ素原子を含む一価の部分又は基を指す（例えば、ヒドロキシシリル部分は、式−Ｓｉ（Ｒｂ）３−ｍ（ＯＨ）ｍ（式中、ｍは、１、２又は３の整数であり、Ｒｂは、加水分解性基であるか又はアルキル若しくはアリール等の非加水分解性基である（好ましくは、非加水分解性である））を有し得る）。
【００３８】
「非発泡性」（硬化性組成物に関して）とは、組成物が硬化して、発泡体ではないコーティング又はフィルム（好ましくは、ガス含有細孔を実質的に含まないコーティング又はフィルム）を提供することを意味する。
【００３９】
「オリゴマー」とは、少なくとも２つの繰り返し単位を含み、且つそのもつれ分子量（entanglementmolecular weight）未満の分子量を有する分子を意味し、このような分子は、ポリマーとは異なり、１つの繰り返し単位を除去又は付加しただけでも特性が著しく変化する。
【００４０】
「オキシ」とは、式−Ｏ−の二価の基又は部分を意味する。
【００４１】
「ペルフルオロ−」（例えば、「ペルフルオロアルキレン」又は「ペルフルオロアルキル」又は「ペルフルオロカーボン」の場合のような、基又は部分に関して）又は「ペルフルオロ化」とは、特記しない限り、フッ素と置換できる炭素に結合している水素原子が存在しないように完全にフッ素化されていることを意味する。
【００４２】
「ペルフルオロエーテル」とは、酸素原子で連結された（即ち、少なくとも２個のカテネイト酸素原子が存在する）、２つの飽和又は不飽和のペルフルオロカーボン基（直鎖状、分枝状、環状（好ましくは、脂環式）、又はこれらの組み合わせ）を有する基又は部分を意味する。
【００４３】
「ペルフルオロポリエーテル基（又はセグメント若しくは部分）」とは、酸素原子で連結された（即ち、１個のカテネイト酸素原子が存在する）、３つ以上の飽和又は不飽和のペルフルオロカーボン基（直鎖状、分枝状、環状（好ましくは、脂環式）、又はこれらの組み合わせ）を有する基又は部分を意味する。
【００４４】
「実質的に無水」（例えば、組成物に関して）とは、（組成物の総重量に基づいて、好ましくは、１重量％以下（より好ましくは、０．１重量％以下）の水分含量を有する）添加されたバルク水を含有しないことを意味する。
【００４５】
成分（ａ）
本発明の硬化性組成物の成分（ａ）として用いるのに好適なポリシロキサンとしては、少なくとも１つのヒドロシリル部分（即ち、ケイ素原子に直接結合している水素原子を含む一価の部分）を含む反応性シラン官能基を含む、ポリオルガノシロキサン、フッ素化ポリオルガノシロキサン（好ましくは、フルオロアルキル置換ポリオルガノシロキサン、フルオロアルキルエーテル置換ポリオルガノシロキサン、又はこれらの組み合わせ）、及びこれらの組み合わせが挙げられる。ポリシロキサンは、小分子、オリゴマー、ポリマー、又はこれらの組み合わせであり得る。好ましくは、ポリシロキサンは、オリゴマー又はポリマーである。ポリシロキサンは、非環状（直鎖状又は分枝状）、環状、又はこれらの組み合わせであってよい。有用なポリマーとしては、ランダム、交互、ブロック、若しくはグラフト構造、又はこれらの組み合わせを有するものが挙げられる。
【００４６】
ポリシロキサンの分子量及び反応性シラン官能基（ヒドロシリル部分の数及び性質を含む）は、例えば、硬化性及び／又は硬化した組成物にとって望ましい特性に依存して広く変動し得る（但し、硬化性組成物が、２超の平均縮合硬化性反応性シラン官能基を有する場合に限り）。ポリシロキサンは、好ましくは約１００〜約１００，０００の重量平均分子量を有する。
【００４７】
好ましくは、成分（ａ）は、少なくとも３つの平均縮合硬化性反応性シラン官能基を有する。（その縮合硬化性（好ましくは、湿気硬化性、より好ましくは、湿気硬化性且つヒドロシリル部分の形態の）反応性シラン官能基に基づいて）成分（ａ）の当量は、一般的に、約１０００未満（好ましくは、約７５０未満、より好ましくは、約５００未満、最も好ましくは、約４００未満）である。
【００４８】
非環状ポリシロキサンの好ましい部類としては、以下の一般式によって表すことができるものが挙げられる：
Ｒ’２Ｒ”ＳｉＯ（Ｒ’２ＳｉＯ）ｒ（ＨＲ’ＳｉＯ）ｓＳｉＲ”Ｒ’２        （Ｉ）
（式中、各Ｒ’は、独立して、アルキル、アルケニル、フルオロアルキル、アリール、フルオロアリール、シクロアルキル、フルオロシクロアルキル、ヘテロアルキル、ヘテロフルオロアルキル、ヘテロアリール、ヘテロフルオロアリール、ヘテロシクロアルキル、ヘテロフルオロシクロアルキル、及びこれらの組み合わせから選択され、各Ｒ”は、独立して、水素又はＲ’であり、ｒは、０〜約１５０（好ましくは０〜約１００、より好ましくは、０〜約２０）の整数であり、ｓは、１〜約１５０（好ましくは、約５〜約１００、より好ましくは、約２０〜約８０）の整数である）。最も好ましくは、各Ｒ”及び各Ｒ’は、メチルであり、ｒは０であり、及び／又はｓは約４０である。
【００４９】
環状ポリシロキサンの好ましい部類としては、以下の一般式によって表すことができるものが挙げられる：
シクロ−［（Ｒ’２ＳｉＯ）ｔ（ＨＲ’ＳｉＯ）ｖ］            （ＩＩ）
（式中、各Ｒ’は、独立して、アルキル、アルケニル、フルオロアルキル、アリール、フルオロアリール、シクロアルキル、フルオロシクロアルキル、ヘテロアルキル、ヘテロフルオロアルキル、ヘテロアリール、ヘテロフルオロアリール、ヘテロシクロアルキル、ヘテロフルオロシクロアルキル、及びこれらの組み合わせから選択され、ｔは、０〜６０（好ましくは、０〜１０、より好ましくは、０〜５、更により好ましくは、０〜３）の整数であり、ｖは、３〜１０（好ましくは、３〜８、より好ましくは、３〜５）の整数である）。最も好ましくは、各Ｒ’は、メチルであり、ｔは０であり、及び／又はｖは、４又は５である。
【００５０】
上記式Ｉ及びＩＩ中、Ｒ’におけるヘテロ原子としては、酸素、硫黄、窒素、リン、及びこれらの組み合わせを挙げることができる（好ましくは、酸素、硫黄、及びこれらの組み合わせ、より好ましくは、酸素である）。好ましくは、各Ｒ’は、独立して、アルキル（好ましくは、１〜約８個の炭素原子を有する）、フルオロアルキル（好ましくは、３〜約１５個の炭素原子を有する、より好ましくは、３〜約１０個の炭素原子を有する、更により好ましくは、ＲｆＣｊＨ２ｊ−（式中、ｊは、２〜約８（好ましくは、２又は３）の整数であり、Ｒｆは、１〜約１２個の炭素原子（好ましくは、１〜約６個の炭素原子）を有するフッ素化又はペルフルオロ化アルキル基である））、ヘテロフルオロアルキル（好ましくは、３〜約５０個の炭素原子を有する、より好ましくは、３〜約３０個の炭素原子を有する、更により好ましくは、Ｒｆ’ＣｊＨ２ｊ−（式中、ｊは、２〜約８（好ましくは、２又は３）の整数であり、Ｒｆ’は、１〜約４５個の炭素原子（好ましくは、１〜約３０個の炭素原子）を有するフッ素化又はペルフルオロ化ヘテロアルキル（好ましくは、エーテル又はポリエーテル）基である））、アリール、及びこれらの組み合わせから選択される。好ましくは、Ｒｆは、ペルフルオロアルキル基である、及び／又はＲｆ’は、ペルフルオロエーテル基、ペルフルオロポリエーテル基、又はこれらの組み合わせである（より好ましくは、Ｒｆ’は、ペルフルオロポリエーテル基である）。
【００５１】
好ましいＲｆ’基としては、直鎖状、分岐状、環状（好ましくは、脂環式）、又はこれらの組み合わせであり得るペルフルオロポリエーテル基が挙げられる。ペルフルオロポリエーテル基は、飽和であっても不飽和であってもよい（好ましくは飽和）。有用なペルフルオロポリエーテル基の代表的な例としては、−−（ＣｐＦ２ｐ）−−、−−（ＣｐＦ２ｐＯ）−−、−−（ＣＦ（Ｚ））−−、−−（ＣＦ（Ｚ）Ｏ）−−、−−（ＣＦ（Ｚ）ＣｐＦ２ｐＯ）−−、−−（ＣｐＦ２ｐＣＦ（Ｚ）Ｏ）−−、−−（ＣＦ２ＣＦ（Ｚ）Ｏ）−−（式中、ｐは、１〜約１０（好ましくは、１〜約８、より好ましくは、１〜約６、更により好ましくは、１〜約４、最も好ましくは、１〜約３）の整数であり、Ｚは、直鎖状、分枝状、環状、又はこれらの組み合わせであり、且つ約１２個以下の炭素原子（好ましくは、約１０個以下の炭素原子、より好ましくは、約８個以下の炭素原子、更により好ましくは、約６個以下の炭素原子、更により好ましくは、約４個以下の炭素原子、最も好ましくは、約３個以下の炭素原子）及び／又は約４個以下の酸素原子（好ましくは、約３個以下の酸素原子、より好ましくは、約２個以下の酸素原子、最も好ましくは、ゼロ又は１個の酸素原子）を有する、ペルフルオロアルキル、ペルフルオロエーテル、ペルフルオロポリエーテル、及びペルフルオロアルコキシ基から選択される）及びこれらの組み合わせから選択されるペルフルオロ化繰り返し単位を有するものが挙げられるが、これらに限定されない。これらペルフルオロポリエーテル構造においては、異なる繰り返し単位をブロック、交互、又はランダム配列で結合させて、ペルフルオロポリエーテル基を形成することができる。
【００５２】
ペルフルオロエーテル基の末端基は、（ＣｐＦ２ｐ＋１）−−又は（ＣｐＦ２ｐ＋１Ｏ）−−（例えば、式中、ｐは、上に定義した通りである）であってよい。有用なペルフルオロポリエーテル基の代表的な例としては、Ｃ３Ｆ７Ｏ（ＣＦ（ＣＦ３）ＣＦ２Ｏ）ｎＣＦ（ＣＦ３）−−、Ｃ３Ｆ７Ｏ（ＣＦ２ＣＦ２ＣＦ２Ｏ）ｎＣＦ２ＣＦ２−−、ＣＦ３Ｏ（Ｃ２Ｆ４Ｏ）ｎＣＦ２−−、ＣＦ３Ｏ（ＣＦ２Ｏ）ｎ（Ｃ２Ｆ４Ｏ）ｑＣＦ２−−及びＦ（ＣＦ２）３Ｏ（Ｃ３Ｆ６Ｏ）ｑ（ＣＦ２）３−−（式中、ｎは、０〜約５０、約１〜約５０、約３〜約３０、約３〜約１５、又は約３〜約１０の平均値を有し、ｑは、０〜約５０、約３〜約３０、約３〜約１５、又は約３〜約１０平均値を有する）が挙げられるが、これらに限定されない。
【００５３】
好ましくは、ペルフルオロポリエーテル基は、少なくとも１つの二価ヘキサフルオロプロピレンオキシ基（−ＣＦ（ＣＦ３）−ＣＦ２Ｏ−）を含む。好ましいペルフルオロポリエーテル基としては、Ｆ［ＣＦ（ＣＦ３）ＣＦ２Ｏ］ａＣＦ（ＣＦ３）−（又は、上記の通り、Ｃ３Ｆ７Ｏ（ＣＦ（ＣＦ３）ＣＦ２Ｏ）ｎＣＦ（ＣＦ３）、式中、ｎ＋１＝ａ）（式中、ａは、約４〜約２０の平均値を有する）が挙げられる。このようなペルフルオロポリエーテル基は、ヘキサフルオロプロピレンオキシドのオリゴマー化により得ることができ、比較的環境に優しい性質のために好ましい場合がある。
【００５４】
したがって、上記式Ｉ及びＩＩでは、各Ｒ’は、より好ましくは、独立して、メチル、Ｆ［ＣＦ（ＣＦ３）ＣＦ２Ｏ］ａＣＦ（ＣＦ３）ＣｊＨ２ｊ−（式中、ｊは、２〜約８（好ましくは、２又は３）の整数であり、ａは、約４〜約２０の平均値を有する）、Ｃ４Ｆ９Ｃ３Ｈ６−、Ｃ４Ｆ９Ｃ２Ｈ４−、Ｃ４Ｆ９ＯＣ３Ｈ６−、Ｃ６Ｆ１３Ｃ３Ｈ６−、ＣＦ３Ｃ３Ｈ６−、ＣＦ３Ｃ２Ｈ４−、フェニル、Ｃ６Ｈ５Ｃ２Ｈ４−、及びこれらの組み合わせから選択される（更により好ましくは、メチル、Ｆ［ＣＦ（ＣＦ３）ＣＦ２Ｏ］ａＣＦ（ＣＦ３）ＣｊＨ２ｊ−（式中、ｊは、２〜約８（好ましくは、２又は３）の整数であり、ａは、約４〜約２０の平均値を有する）、ＣＦ３Ｃ２Ｈ４−、フェニル、Ｃ４Ｆ９Ｃ２Ｈ４−、Ｃ６Ｆ１３Ｃ３Ｈ６−、及びこれらの組み合わせであり、最も好ましくは、メチルである）。
【００５５】
有用な非環状ヒドロキシル官能性ポリシロキサンの代表的な例としては、以下が挙げられる（ここで、ＭＷは、分子量であり、Ｒは、アルキル、アリール、又はこれらの組み合わせ（好ましくは、アルキル、より好ましくは、メチル）であり、Ｒｆ”は、ＲｆＣｊＨ２ｊ−又はＲｆ’ＣｊＨ２ｊ−（式中、ｊ、Ｒｆ、及びＲｆ’は、上に定義した通りである）である）：
Ｒ３ＳｉＯ（Ｒ２ＳｉＯ）ｄ（ＲＨＳｉＯ）ｅＳｉＲ３（例えば、２０〜９９パーセントの
ＲＨＳｉＯ−単位を有し、９００〜６５，０００のＭＷを有する）、
Ｒ３ＳｉＯ（ＲＨＳｉＯ）ｅＳｉＲ３（例えば、１０００〜３０００のＭＷを有する）、
Ｒ３ＳｉＯ（Ｒ２ＳｉＯ）ｄ［Ｒ（Ｒｆ”）ＳｉＯ］ｆ（ＲＨＳｉＯ）ｅＳｉＲ３、
Ｒ３ＳｉＯ［Ｒ（Ｒｆ”）ＳｉＯ］ｆ（ＲＨＳｉＯ）ｅＳｉＲ３
等、及びこれらの組み合わせ。
【００５６】
有用な環状ヒドロキシル官能性ポリシロキサンの代表的な例としては、以下が挙げられる（ここで、ＭＷは、分子量であり、Ｒは、アルキル、アリール、又はこれらの組み合わせ（好ましくは、アルキル、より好ましくは、メチル）であり、Ｒｆ”は、ＲｆＣｊＨ２ｊ−又はＲｆ’ＣｊＨ２ｊ−（式中、ｊ、Ｒｆ、及びＲｆ’は、上に定義した通りである）である：
シクロ−（Ｒ２ＳｉＯ）ｘ（ＲＨＳｉＯ）ｙ（例えば、１０パーセント以上の−
ＲＨＳｉＯ−単位を有し、１５０〜１，０００（好ましくは、１５０〜５００）のＭＷを有する）、
シクロ−（ＲＨＳｉＯ）ｙ（例えば、１５０〜１０００（好ましくは、１５０〜５００）のＭＷを有する）、
シクロ−（Ｒ２ＳｉＯ）ｘ［Ｒ（Ｒｆ”）ＳｉＯ］ｚ（ＲＨＳｉＯ）ｙ（例えば、２００〜３０００のＭＷを有する）、
シクロ−［Ｒ（Ｒｆ”）ＳｉＯ］ｚ（ＲＨＳｉＯ）ｙ（例えば、２００〜３０００のＭＷを有する）
等、及びこれらの組み合わせ。
【００５７】
好ましいヒドロキシル官能性ポリシロキサンとしては、環状ポリメチル（ヒドロ）シロキサン（特に、１，３，５，７−テトラメチルシクロテトラシロキサン（Ｄ４Ｈ）、１，３，５，７−テトラエチルシクロテトラシロキサン（Ｅｔ−Ｄ４Ｈ）、及び１，３，５，７，９−ペンタメチルシクロペンタシロキサン（Ｄ５Ｈ））；非環状（直鎖状又は分枝状）ポリメチル（ヒドロ）シロキサン；メチル（ヒドロ）シロキサン単位と、（例えば、約８０モルパーセント以下の）ジアルキルシロキサン単位、（アルキル）（メチル）シロキサン単位、（アルキル）（フェニル）シロキサン単位、ジ（フルオロアルキル）シロキサン単位、ジ（ヘテロフルオロアルキル）シロキサン単位、（フルオロアルキル）（アルキル）シロキサン単位、（ヘテロフルオロアルキル）（アルキル）シロキサン単位、（ヘテロフルオロアルキル）（フェニル）シロキサン単位、（フルオロアルキル）（フェニル）シロキサン単位、ジフェニルシロキサン単位、及びこれらの組み合わせ（ここで、各アルキル基は、独立して、１〜約８個の炭素原子を有するアルキル基（例えば、ヘキシル）から選択され、各フルオロアルキル基は、独立して、３〜約１５個の炭素原子を有するフルオロアルキル基から選択され、各ヘテロフルオロアルキル基は、独立して、３〜約５０個の炭素原子を有するヘテロフルオロアルキル基から選択される）から選択される他の単位とを含むコポリマー（非環状、環状、又はこれらの組み合わせ）；並びにこれらの組み合わせが挙げられる。多くの場合ホモポリマーが好ましいが、一部の用途についてはコポリマーが好ましい場合もある。
【００５８】
より好ましいヒドロキシル官能性ポリシロキサンとしては、環状ポリメチル（ヒドロ）シロキサン（特に、１，３，５，７−テトラメチルシクロテトラシロキサン（Ｄ４Ｈ）、１，３，５，７−テトラエチルシクロテトラシロキサン（Ｅｔ−Ｄ４Ｈ）、及び１，３，５，７，９−ペンタメチルシクロペンタシロキサン（Ｄ５Ｈ））；非環状（直鎖状又は分枝状）ポリメチル（ヒドロ）シロキサン；メチル（ヒドロ）シロキサン単位と、（例えば、約７５モルパーセント以下の）ジメチルシロキサン単位、（フルオロアルキル）（メチル）シロキサン単位、（ヘテロフルオロアルキル）（メチル）シロキサン単位、及びこれらの組み合わせから選択される単位とを含むコポリマー（非環状、環状、又はこれらの組み合わせ）；並びにこれらの組み合わせが挙げられる。最も好ましいヒドロキシル官能性ポリシロキサンとしては、１，３，５，７−テトラメチルシクロテトラシロキサン（Ｄ４Ｈ）；１，３，５，７−テトラエチルシクロテトラシロキサン（Ｅｔ−Ｄ４Ｈ）；１，３，５，７，９−ペンタメチルシクロペンタシロキサン（Ｄ５Ｈ）；非環状（好ましくは、直鎖状）ポリメチル（ヒドロ）シロキサン（好ましくは、約１０００〜約３０００の分子量を有する）；メチル（ヒドロ）シロキサン単位と、（例えば、約７０モルパーセント以下の）ジメチルシロキサン単位、（フルオロアルキル）（メチル）シロキサン単位、（ヘテロフルオロアルキル）（メチル）シロキサン単位、及びこれらの組み合わせから選択される単位とを含むコポリマー（非環状、環状、又はこれらの組み合わせ）；並びにこれらの組み合わせが挙げられる。
【００５９】
成分（ａ）として有用なポリシロキサンは、本発明の硬化性組成物中で単独で又は様々なポリシロキサンの混合物の形態で使用することができる。ポリシロキサンは、公知の合成方法によって調製することができ、多くは、市販されている（例えば、Ｄｏｗ  Ｃｏｒｎｉｎｇ  Ｃｏｒｐｏｒａｔｉｏｎ（Ｍｉｄｌａｎｄ，ＭＩ）又はＧｅｌｅｓｔ，Ｉｎｃ．（Ｍｏｒｒｉｓｖｉｌｌｅ，ＰＡ）から）（例えば、Ｓｉｌｉｃｏｎ  Ｃｏｍｐｏｕｎｄｓ：Ｓｉｌａｎｅｓ  ａｎｄ  Ｓｉｌｉｃｏｎｅｓ、第２版、Ｂ．Ａｒｋｌｅｓ及びＧ．Ｌａｒｓｏｎ編、Ｇｅｌｅｓｔ，Ｉｎｃ．（２００８）に記載されているポリシロキサンを参照のこと）。フッ素化ポリオルガノシロキサンは、フッ素化オレフィン及びヒドロキロキサンの白金によって触媒される付加反応（小分子、オリゴマー、又はポリマー）を含む既知の合成方法を用いることによって調製することができる。
【００６０】
成分（ｂ）
本発明の硬化性組成物の成分（ｂ）としての使用に好適な塩基としては、アミジン、グアニジン（ビグアニド等の置換グアニジンを含む）、ホスファゼン、プロアザホスファトラン（Ｖｅｒｋａｄｅ塩基としても知られる）、及びこれらの組み合わせが挙げられる。自己プロトン化可能な形態の塩基（例えば、アルギニン等のアミノ酸）は、通常、自己中和されているので硬化組成物に不溶であることから、それほど好適ではないので除外される。好ましい塩基としては、アミジン、グアニジン、及びこれらの組み合わせ（より好ましくは、アミジン及びこれらの組み合わせ、最も好ましくは環状アミジン及びこれらの組み合わせ）が挙げられる。
【００６１】
列挙されている構造分類の塩基は、上記のように成分（ａ）の湿気硬化を有効に触媒できることが見出されている。塩基は、硬化性組成物において単独で（個別に）又は１つ以上の異なる塩基の混合物（異なる構造部類由来の塩基を含む）の形態で使用することができる。必要に応じて、塩基は、感光性形態で（例えば、放射線又は熱に曝露するとその場で塩基を生じる活性化可能組成物の形態で）存在し得る。
【００６２】
有用なアミジンとしては、以下の一般式によって表すことができるものが挙げられる：
【００６３】
【化１】
2015527436.tif 000002
（式中、Ｒ１、Ｒ２、Ｒ３、及びＲ４は、それぞれ独立して、水素、一価の有機基、一価のヘテロ有機基（例えば、好ましくは炭素原子を通して結合され、且つカルボン酸又はスルホン酸等の酸官能基を含有しない基又は部分の形態の、窒素、酸素、リン、又は硫黄を含む）、及びこれらの組み合わせから選択され、Ｒ１、Ｒ２、Ｒ３、及びＲ４のうちの任意の２つ以上は、所望により、互いに結合して、環構造（好ましくは五員環、六員環、又は七員環、より好ましくは六員環又は七員環）を形成することができる）。有機基及びヘテロ有機基は、好ましくは１〜約２０個の炭素原子（より好ましくは１〜約１０個の炭素原子、最も好ましくは１〜約６個の炭素原子）を有する。好ましくは、Ｒ４は水素ではない。
【００６４】
少なくとも１つの環構造を含むアミジン（即ち、環式アミジン）が一般的には好ましい。２つの環構造を含む環式アミジン（即ち、二環式アミジン）がより好ましい。
【００６５】
有用なアミジン化合物の代表的な例としては、１，２−ジメチル−１，４，５，６−テトラヒドロピリミジン、１−エチル−２−メチル−１，４，５，６−テトラヒドロピリミジン、１，２−ジエチル−１，４，５，６−テトラヒドロピリミジン、１−ｎ−プロピル−２−メチル−１，４，５，６−テトラヒドロピリミジン、１−イソプロピル−２−メチル−１，４，５，６−テトラヒドロピリミジン、１−エチル−２−ｎ−プロピル−１，４，５，６−テトラヒドロピリミジン、１−エチル−２−イソプロピル−１，４，５，６−テトラヒドロピリミジン、ＤＢＵ（即ち、１，８−ジアザビシクロ［５．４．０］−７−ウンデセン）、ＤＢＮ（即ち、１，５−ジアザビシクロ［４．３．０］−５−ノネン）等、及びこれらの組み合わせが挙げられる。好ましいアミジンとしては、１，２−ジメチル−１，４，５，６−テトラヒドロピリミジン、ＤＢＵ（即ち、１，８−ジアザビシクロ［５．４．０］−７−ウンデセン）、ＤＢＮ（即ち、１，５−ジアザビシクロ［４．３．０］−５−ノネン）、及びこれらの組み合わせが挙げられ、ＤＢＵ、ＤＢＮ、及びこれらの組み合わせがより好ましく、ＤＢＵが最も好ましい。
【００６６】
有用なグアニジンとしては、以下の一般式によって表すことができるものが挙げられる：
【００６７】
【化２】
2015527436.tif 000003
（式中、Ｒ１、Ｒ２、Ｒ３、Ｒ４、及びＲ５は、それぞれ独立して、水素、一価の有機基、一価のヘテロ有機基（例えば、好ましくは、炭素原子を通して結合され、且つカルボン酸又はスルホン酸等の酸官能基を含有しない基又は部分の形態の、窒素、酸素、リン、又は硫黄を含む）、及びこれらの組み合わせから選択され、Ｒ１、Ｒ２、Ｒ３、Ｒ４、及びＲ５のうちの任意の２つ以上は、所望により、互いに結合して、環構造（好ましくは五員環、六員環、又は七員環、より好ましくは五員環又は六員環、最も好ましくは六員環）を形成することができる）。有機基及びヘテロ有機基は、好ましくは１〜約２０個の炭素原子（より好ましくは１〜約１０個の炭素原子、最も好ましくは１〜約６個の炭素原子）を有する。好ましくは、Ｒ５は水素ではない。
【００６８】
少なくとも１つの環構造を含むグアニジン（即ち、環式グアニジン）が一般的には好ましい。２つの環構造を含む環式グアニジン（即ち、二環式グアニジン）がより好ましい。
【００６９】
有用なグアニジン化合物の代表的な例としては、１−メチルグアニジン、１−ｎ−ブチルグアニジン、１，１−ジメチルグアニジン、１，１−ジエチルグアニジン、１，１，２−トリメチルグアニジン、１，２，３−トリメチルグアニジン、１，３−ジフェニルグアニジン、１，１，２，３，３−ペンタメチルグアニジン、２−エチル−１，１，３，３−テトラメチルグアニジン、１，１，３，３−テトラメチル−２−ｎ−プロピルグアニジン、１，１，３，３−テトラメチル−２−イソプロピルグアニジン、２−ｎ−ブチル−１，１，３，３−テトラメチルグアニジン、２−ｔｅｒｔ−ブチル−１，１，３，３−テトラメチルグアニジン、１，２，３−トリシクロヘキシルグアニジン、ＴＢＤ（即ち、１，５，７−トリアザビシクロ［４．４．０］デカ−５−エン）、ＭＴＢＤ（即ち、７−メチル−１，５，７−トリアザビシクロ［４．４．０］デカ−５−エン）、７−エチル−１，５，７−トリアザビシクロ［４．４．０］デカ−５−エン、７−ｎ−プロピル−１，５，７−トリアザビシクロ［４．４．０］デカ−５−エン、７−イソプロピル−１，５，７−トリアザビシクロ［４．４．０］デカ−５−エン、７−ｎ−ブチル−１，５，７−トリアザビシクロ［４．４．０］デカ−５−エン、７−イソブチル−１，５，７−トリアザビシクロ［４．４．０］デカ−５−エン、７−ｔｅｒｔ−ブチル−１，５，７−トリアザビシクロ［４．４．０］デカ−５−エン、７−シクロヘキシル−１，５，７−トリアザビシクロ［４．４．０］デカ−５−エン、７−ｎ−オクチル−１，５，７−トリアザビシクロ［４．４．０］デカ−５−エン、７−２−エチルヘキシル−１，５，７−トリアザビシクロ［４．４．０］デカ−５−エン、７−デシル−１，５，７−トリアザビシクロ［４．４．０］デカ−５−エン、ビグアニド、１−メチルビグアニド、１−ｎ−ブチルビグアニド、１−（２−エチルヘキシル）ビグアニド、１−ｎ−オクタデシルビグアニド、１，１−ジメチルビグアニド、１，１−ジエチルビグアニド、１−シクロヘキシルビグアニド、１−アリルビグアニド、１−ｎ−ブチル−Ｎ２−エチルビグアニド、１，１’−エチレンビスグアニド、１−［３−（ジエチルアミノ）プロピル］ビグアニド、１−［３−（ジブチルアミノ）プロピル］ビグアニド、Ｎ’，Ｎ”−ジヘキシル−３，１２−ジイミノ−２，４，１１，１３−テトラアザテトラデカンジアミン等、及びこれらの組み合わせが挙げられる。好ましいグアニジンとしては、ＴＢＤ（即ち、１，５，７−トリアザビシクロ［４．４．０］デカ−５−エン）、ＭＴＢＤ（即ち、７−メチル−１，５，７−トリアザビシクロ［４．４．０］デカ−５−エン）、２−ｔｅｒｔ−ブチル−１，１，３，３−テトラメチルグアニジン、及びこれらの組み合わせが挙げられる。ＴＢＤ、ＭＴＢＤ、及びこれらの組み合わせが最も好ましい。
【００７０】
必要に応じて、アミジン及びグアニジンは、ＪＩＳ  Ｚ  ８８０２に従って測定したときに１３．４未満のｐＨ値を示すもの（例えば、１，３−ジフェニルグアニジン、ＤＢＵ、ＤＢＮ、又はこれらの組み合わせ、好ましくはＤＢＵ、ＤＢＮ、又はこれらの組み合わせ）から選択することができる。水溶液のｐＨを判定するための参照方法ＪＩＳ  Ｚ  ８８０２は、重量比１０：３のイソプロピルアルコールと水からなる混合溶媒１００ｇに５ミリモルの塩基を添加することにより、塩基の水溶液をまず調製することにより、行われる。次に、得られた溶液のｐＨを２３℃にてｐＨメーター（例えば、Ｈｏｒｉｂａ  Ｓｅｉｓａｋｕｓｈｏ  Ｍｏｄｅｌ  Ｆ−２２のｐＨメーター）を用いて測定する。
【００７１】
有用なホスファゼンとしては、以下の一般式によって表すことができるものが挙げられる：
【００７２】
【化３】
2015527436.tif 000004
（式中、Ｒ１、Ｒ２、Ｒ３、Ｒ４、Ｒ５、Ｒ６、及びＲ７は、それぞれ独立して、水素、一価の有機基、一価のヘテロ有機基（例えば、好ましくは、炭素原子を通して結合され、且つカルボン酸又はスルホン酸等の酸官能基を含有しない基又は部分の形態の、窒素、酸素、リン、又は硫黄を含む）、及びこれらの組み合わせから選択され、Ｒ１、Ｒ２、Ｒ３、Ｒ４、Ｒ５、Ｒ６、及びＲ７のうちの任意の２つ以上は、所望により、互いに結合して、環構造（好ましくは五員環、六員環、又は七員環、より好ましくは五員環又は六員環、最も好ましくは六員環）を形成することができる）。有機基及びヘテロ有機基は、好ましくは１〜約２０個の炭素原子（より好ましくは１〜約１０個の炭素原子、最も好ましくは１〜約６個の炭素原子）を有する。好ましくは、Ｒ７は水素ではない。
【００７３】
有用なホスファゼン化合物の代表的な例としては、以下のもの：
【００７４】
【表１−１】
2015527436.tif 000005
【００７５】
【表１−２】
2015527436.tif 000006
【００７６】
【表１−３】
2015527436.tif 000007
【００７７】
等、及びこれらの組み合わせが挙げられる。好ましいホスファゼンとしては、２−ｔｅｒｔ−ブチルイミノ−２−ジエチルアミノ−１，３−ジメチルペルヒドロ−１，３，２−ジアザホスホリン、ホスファゼン塩基Ｐ１−ｔ−Ｂｕ−トリス（テトラメチレン）、ホスファゼン塩基Ｐ４−ｔ−Ｂｕ、及びこれらの組み合わせが挙げられる。
【００７８】
有用なプロアザホスファトラン塩基（Ｖｅｒｋａｄｅ塩基）としては、以下の一般式により表すことができるものが挙げられる：
【００７９】
【化４】
2015527436.tif 000008
（式中、Ｒ１、Ｒ２、及びＲ３は、それぞれ独立して、水素、一価の有機基、一価のヘテロ有機基（例えば、好ましくは、炭素原子を通して結合され、且つカルボン酸又はスルホン酸等の酸官能基を含有しない基又は部分の形態の、窒素、酸素、リン、又は硫黄を含む）、及びこれらの組み合わせから選択される（水素はあまり好ましくない）。有機基及びヘテロ有機基は、好ましくは１〜約２０個の炭素原子（より好ましくは１〜約１０個の炭素原子、最も好ましくは１〜約６個の炭素原子）を有する。
【００８０】
有用なプロアザホスファトラン化合物の代表的な例としては、以下のもの：
【００８１】
【表２】
2015527436.tif 000009
【００８２】
等、及びこれらの組み合わせが挙げられる。２，８，９−トリイソプロピル−２，５，８，９−テトラアザ−１−ホスファビシクロ［３．３．３］ウンデカンが、好ましいプロアザホスファトラン化合物である。
【００８３】
硬化性組成物の調製
本発明の硬化性組成物は、（好ましくは、撹拌又はかき混ぜながら）成分（ａ）及び（ｂ）を組み合わせることにより調製することができる。当該組成物は、必要に応じて、（例えば、成分（ｂ）を成分（ａ）とは別個に保存することにより）比較的保存安定的な二部系として維持することができるが、（両成分を含む）一部系もまた、例えば、組成物のコーティング又は他の塗布に先立って、無水溶媒中で又は１００パーセント固形分形態で最長約２週間といった期間にわたって安定であることができる（比較的長い貯蔵寿命）。
【００８４】
成分（ｂ）（塩基触媒）は、成分（ａ）及び（ｂ）の総重量に基づいて、約５又は１０重量パーセント以下（好ましくは、約０．０１〜約３重量パーセント、より好ましくは、約０．０１〜約１又は２重量パーセント、更により好ましくは、約０．０１〜約０．５重量パーセント、最も好ましくは、約０．１重量パーセント）の範囲のゼロではない量で硬化性組成物中に存在してよい。
【００８５】
所望により、硬化性組成物は、特に成分（ａ）がポリマーである場合、保存安定性、混合、及び／又はコーティングを補助するために、少なくとも１つの非プロトン性溶媒又は希釈剤を含む。本発明の硬化性組成物に使用するのに好適な溶媒としては、芳香族溶媒（例えば、キシレン、トルエン、１，２−ジクロロベンゼン、１，３−ジクロロベンゼン、１，４−ジクロロベンゼン等、及びこれらの混合物）、ケトン（例えば、メチルエチルケトン（ＭＥＫ）、シクロヘキサノン等、及びこれらの混合物）、アルキルエステル（例えば、酢酸エチル、酢酸ブチル等、及びこれらの混合物）、アルカン（例えば、ヘプタン、イソパラフィン系炭化水素等、及びこれらの混合物）、エーテル（例えば、ｔ−ブチルメチルエーテル、テトラヒドロフラン（ＴＨＦ）等、及びこれらの混合物）等、及びこれらの混合物等の非プロトン性溶媒が挙げられる。好ましい溶媒としては、芳香族溶媒、アルカン、ケトン及びこれらの混合物が挙げられ、キシレン、ヘプタン、メチルエチルケトン、及びこれらの混合物がより好ましく、ヘプタン、メチルエチルケトン及びこれらの混合物が最も好ましい。
【００８６】
微量の任意成分を硬化性組成物に添加して、特定の硬化方法又は用途に対する特定の望ましい特性を付与することができる。有用な組成物は、例えば、触媒（必要に応じて共触媒として添加できる、スズ触媒等の従来の縮合触媒を含む）、反応開始剤、乳化剤（界面活性剤を含む）、安定剤、抗酸化剤、難燃剤、接着促進剤（例えば、トリアルコキシシラン）、剥離調整剤（例えば、シリケートＭＱ樹脂を含むシリケート樹脂）、着色剤、反応性シラン官能基を有しないポリシロキサン（例えば、ポリジメチルシロキサン）、増粘剤（例えば、カルボキシメチルセルロース（ＣＭＣ）、ポリビニルアクリルアミド、ポリプロピレンオキシド、ポリエチレンオキシド／ポリプロピレンオキシドコポリマー、ポリアルケノール）等、及びこれらの混合物等の従来の添加剤を含んでもよい。
【００８７】
硬化性組成物の使用及び硬化
本発明の硬化性組成物は、様々な異なる用途に使用することができる。例えば、組成は、封止材、剥離コーティング、表面処理、ハードコート等として使用することができる。フッ素化表面処理として使用するとき、ある程度の疎水性及び／又は疎油性を（例えば、表面を保護するため、又は洗浄容易性を高めるために）様々な基材に付与することができる。
【００８８】
本発明の硬化性組成物（あるいはその成分）は、様々なコーティングされた物品を形成するように、本質的に任意の既知の又は今後開発される塗布方法によって、基材（例えば、シート、繊維又は成形された物体）の少なくとも１つの主表面の少なくとも一部分に塗布することができる。組成物は、有用なコーティングを形成できる本質的に任意のやり方で（及び本質的に任意の厚さで）塗布することができる。
【００８９】
有用な塗布方法としては、ディップコーティング、スピンコーティング、スプレーコーティング、ワイピング、ロールコーティング、ワイヤコーティング等、及びこれらの組み合わせ等のコーティング方法が挙げられる。組成物は、未希釈形態、又は溶媒（例えば、アルキルエステル、ケトン、アルカン、芳香族等、及びこれらの混合物等の溶媒）溶液の形態で塗布することができる。溶媒を使用する場合、組成物の有用な濃度は、組成物の粘度、利用される塗布方法、基材の性質、及び所望の特性に依存して、広範囲にわたって変動してもよい（例えば、約１〜約９０重量％）。
【００９０】
コーティングされた物品の調製において使用するのに好適な基材としては、固体であり、且つ好ましくは使用される任意のコーティング又は塗布溶媒に対して実質的に不活性である物質を含む少なくとも１つの表面を有するものが挙げられる。好ましくは、硬化性組成物は、化学的相互作用、物理的相互作用、又はこれらの組み合わせ（より好ましくは、これらの組み合わせ）を通して基材表面に接着することができる。
【００９１】
好適な基材は、単一材料又は異なる材料の組み合わせを含んでもよく、事実上均質であっても不均質であってもよい。有用な不均質基材としては、物理的支持材（例えば、ポリマーフィルム）上に存在する材料（例えば、金属又はプライマー）のコーティングを含む、コーティングされた基材が挙げられる。
【００９２】
有用な基材としては、木材、ガラス、鉱物（例えば、コンクリート等の人工セラミックス及び大理石等の天然石の両方）、多層ポリマーフィルムを含むポリマー（例えば、ポリカーボネート、ポリエステル、ポリアクリレート等）、金属（例えば、銅、銀、金、アルミニウム、鉄、ステンレス鋼、ニッケル、亜鉛等）、金属合金、金属化合物（例えば、金属酸化物等）、皮革、羊皮紙、紙、織物、塗面、及びこれらの組み合わせを含むものが挙げられる。好ましい基材としては、ガラス、鉱物、木材、紙、金属、金属合金、金属化合物、ポリマー、及びこれらの組み合わせが挙げられる（より好ましくは、紙、金属、金属合金、金属化合物、ポリマー、及びこれらの組み合わせである）。
【００９３】
好ましい基材としては、感圧接着剤（ＰＳＡ）製品に使用されるものが挙げられる。例えば、硬化性組成物は、好適な可撓性又は非可撓性裏材に塗布し、次いで、硬化させることができる。有用な可撓性裏材としては、紙、クラフト紙、ポリオレフィンでコーティングされた紙、プラスチックフィルム（例えば、ポリ（プロピレン）、ポリ（エチレン）、ポリ（塩化ビニル）、ポリエステル（ポリ（エチレンテレフタレート）、ポリアミド、酢酸セルロース、及びエチルセルロースを含む）等、及びこれらの組み合わせが挙げられるが、本質的に接着剤に対して剥離を必要とする任意の表面を利用することができる。したがって、裏材は、綿、ナイロン、レーヨン、ガラス又はセラミック材料等の合成又は天然材料の糸から形成された織布であってもよく、天然若しくは合成繊維又はこれらのブレンドのエアレイドウェブ等の不織布であってもよい。加えて、好適な裏材は、金属、金属化ポリマーフィルム、又はセラミックシート材料から形成することができる。プライマー（コロナ処理等の表面処理を含む）を利用することもできるが、これは必ずしも必要ではない。
【００９４】
本発明の硬化性組成物は、ＰＳＡコーティングされたラベル及びテープの製造において使用するのに好適であるコーティングをもたらすことができる。硬化時にもたらされる剥離の具体的なレベルは、例えば、組成物の成分（ａ）の分子量及び／又は反応性シラン官能基の変動を通して、あるいは性質及び／又は量が変動し得る剥離調整剤（例えば、シリケートＭＱ樹脂を含むシリケート樹脂）の添加を通して、制御可能に変動させることができる。
【００９５】
硬化性組成物は、例えば、外来性水分に曝露することによって（好ましくは、組成物を周囲水分に曝露することによって、より好ましくは、バルク水を組成物に添加することなく、組成物を周囲水分に曝露することによって）硬化させることができる。好ましい硬化条件は、具体的な用途並びにそれに付随する要件及び条件によって変化する。硬化は、通常、室温（例えば、約２０〜２３℃）から約１５０℃又はそれ以上までの範囲の温度（好ましくは約２０℃〜約１２５℃、より好ましくは約２０℃〜約１００℃、更により好ましくは約２０℃〜約８０℃、最も好ましくは約２０℃〜約５０℃の温度）にて作用させることができる。硬化時間は、数分（例えば、室温で）〜数時間（例えば、低触媒条件下）の範囲であり得る。
【００９６】
本発明の硬化性組成物の硬化を介して得られる剥離コーティングは、一般に、これらと接触するＰＳＡの粘着及び剥離特性に悪影響を及ぼす遊離シリコーンをほとんど又は全く含有しない。本発明の硬化性組成物は、比較的迅速に硬化して、広範囲のＰＳＡタイプ（例えば、アクリレート、粘着付与天然ゴム、及び粘着付与合成エラストマー）と共に使用できる比較的強固に定着した高度に架橋された溶媒耐性非粘着性コーティングをもたらすことができる。
【００９７】
ＰＳＡ積層体の形態の物品（例えば、剥離ライナー上に担持されたＰＳＡの層を含む）は、乾燥積層、湿潤溶液キャスティングを介して剥離コーティングと接触させながらＰＳＡ層を配置することにより、あるいは、光重合可能な組成物を剥離コーティングに塗布し、その後、光照射して重合させることにより、調製することができる（例えば、参照により本明細書に組み込まれる米国特許第４，１８１，７５２号（Ｍａｒｔｅｎｓら）に記載のように）。このような物品は、（例えば、剥離コーティングからの剥離の程度（剥離力）及び／又はその後の所望の基材への接着の程度における任意の変化を評価するための、室温及び／又は熱加速劣化試験の結果により証明される通り）比較的良好な保存安定性を呈することができる。
【実施例】
【００９８】
本発明の目的及び利点は、以下の実施例によって更に例示されるが、これらの実施例において列挙された特定の材料及びその量は、他の諸条件及び詳細と同様に本発明を過度に制限するものと解釈されるべきではない。以下の実施例はあくまで例示を目的としたものにすぎず、付属の「特許請求の範囲」に対して限定的であることを意図するものではない。
【００９９】
材料
特に記載のない限り、実施例及び本明細書の残りの部分におけるすべての部、百分率、及び比率等は、重量による。特に記載のない限り、すべての化学物質は、Ａｌｄｒｉｃｈ  Ｃｈｅｍｉｃａｌ  Ｃｏｍｐａｎｙ（Ｍｉｌｗａｕｋｅｅ，ＷＩ）等の化学物質供給業者から入手したか、又は入手可能である。
【０１００】
以下は、実施例全体を通して用いられる材料、並びにその簡単な説明及び供給元のリストである。
【０１０１】
「Ｄ４Ｈ」は、６０の当量（ｅｑ．ｗｔ．）を有する１，３，５，７−テトラメチルシクロテトラシロキサン（Ｇｅｌｅｓｔ，Ｉｎｃ．（Ｍｏｒｒｉｓｖｉｌｌｅ，Ｐｅｎｎｓｙｌｖａｎｉａ）から商品名「Ｄ４Ｈ」として入手）を指す。
【０１０２】
「Ｄ５Ｈ」は、６０の当量を有する１，３，５，７，９−ペンタメチルシクロペンタシロキサン（Ｇｅｌｅｓｔ，Ｉｎｃ．（Ｍｏｒｒｉｓｖｉｌｌｅ，Ｐｅｎｎｓｙｌｖａｎｉａ）から商品名「Ｄ５Ｈ」として入手）を指す。
【０１０３】
「Ｅｔ−Ｄ４Ｈ」は、７４の当量を有する１，３，５，７−テトラエチルシクロテトラシロキサン（Ｇｅｌｅｓｔ，Ｉｎｃ．（Ｍｏｒｒｉｓｖｉｌｌｅ，Ｐｅｎｎｓｙｌｖａｎｉａ）から商品名「Ｄ４Ｈ」として入手）を指す。
【０１０４】
「ＨＭＳ−９９１」は、１００モルパーセント（％）のメチルヒドロシロキサン単位、１４００〜１８００の分子量、及び６７の当量を有するトリメチルシロキシ終端ポリメチルヒドロシロキサン、Ｍｅ３ＳｉＯ［ＳｉＨ（ＣＨ３）Ｏ］ｎＳｉＭｅ３（Ｇｅｌｅｓｔ，Ｉｎｃ．（Ｍｏｒｒｉｓｖｉｌｌｅ，Ｐｅｎｎｓｙｌｖａｎｉａ）から商品名「ＨＭＳ−９９１」として入手）を指す。
【０１０５】
「ＨＭＳ−９９２」は、１００モルパーセント（％）のメチルヒドロシロキサン単位、１８００〜２１００の分子量、及び６５の当量を有するトリメチルシロキシ終端ポリメチルヒドロシロキサン（Ｇｅｌｅｓｔ，Ｉｎｃ．（Ｍｏｒｒｉｓｖｉｌｌｅ，Ｐｅｎｎｓｙｌｖａｎｉａ）から商品名「ＨＭＳ−９９２」として入手）を指す。
【０１０６】
「ＨＭＳ−５０１」は、トリメチルシロキシで終端する、５０〜５５モルパーセント（％）のメチルヒドロシロキサン単位、９００〜１２００の分子量、及び１３５の当量を有するメチルヒドロシロキサン−ジメチルシロキサンコポリマー（Ｇｅｌｅｓｔ，Ｉｎｃ．（Ｍｏｒｒｉｓｖｉｌｌｅ，Ｐｅｎｎｓｙｌｖａｎｉａ）から商品名「ＨＭＳ−５０１」として入手）を指す。
【０１０７】
「ＨＭＳ−３０１」は、トリメチルシロキシで終端する、２５〜３０モルパーセント（％）のメチルヒドロシロキサン単位、１９００〜２００の分子量、及び２４５の当量を有するメチルヒドロシロキサン−ジメチルシロキサンコポリマー（Ｇｅｌｅｓｔ，Ｉｎｃ．（Ｍｏｒｒｉｓｖｉｌｌｅ，Ｐｅｎｎｓｙｌｖａｎｉａ）から商品名「ＨＭＳ−３０１」として入手）を指す。
【０１０８】
「ＨＭＳ−１５１」は、トリメチルシロキシで終端する、４９０の当量を有するメチルヒドロシロキサン−ジメチルシロキサンコポリマー（Ｇｅｌｅｓｔ，Ｉｎｃ．（Ｍｏｒｒｉｓｖｉｌｌｅ，Ｐｅｎｎｓｙｌｖａｎｉａ）から商品名「ＨＭＳ−１５１」として入手）を指す。
【０１０９】
「ＤＭＳ−Ｈ０３」は、２個のヒドロシロキサン官能基、４００〜５００の分子量、及び２２５の当量を有するヒドリド終端ポリジメチルシロキサン（Ｇｅｌｅｓｔ，Ｉｎｃ．（Ｍｏｒｒｉｓｖｉｌｌｅ，Ｐｅｎｎｓｙｌｖａｎｉａ）から商品名「ＤＭＳ−Ｈ０３」として入手）を指す。
【０１１０】
「ＴＭＤＳ」は、２個のヒドロシロキサン官能基及び６７の当量を有する１，１，３，３−テトラメチルジシロキサン（Ｇｅｌｅｓｔ，Ｉｎｃ．（Ｍｏｒｒｉｓｖｉｌｌｅ，Ｐｅｎｎｓｙｌｖａｎｉａ）から入手）を指す。
【０１１１】
「ＤＢＵ」は、１，８−ジアザビシクロ［５．４．０］ウンデカ−７−エン（Ａｌｄｒｉｃｈ  Ｃｈｅｍｉｃａｌ  Ｃｏｍｐａｎｙ（Ｍｉｌｗａｕｋｅｅ，Ｗｉｓｃｏｎｓｉｎ）から入手）を指す。
【０１１２】
「ＮＯＶＥＣ（商標）７１００」は、３Ｍ  Ｃｏｍｐａｎｙ（Ｓａｉｎｔ  Ｐａｕｌ，ＭＮ，ＵＳＡ）から商品名３Ｍ（商標）  ＮＯＶＥＣ（商標）ＥＮＧＩＮＥＥＲＥＤ  ＦＬＵＩＤ  ７１００として市販されているヒドロフルオロエーテル溶媒を指す。
【０１１３】
「ＮＯＶＥＣ（商標）７２００」は、３Ｍ  Ｃｏｍｐａｎｙ（Ｓａｉｎｔ  Ｐａｕｌ，ＭＮ，ＵＳＡ）から商品名３Ｍ（商標）ＮＯＶＥＣ（商標）ＥＮＧＩＮＥＥＲＥＤ  ＦＬＵＩＤ  ７２００として市販されているヒドロフルオロエーテル溶媒を指す。
【０１１４】
「ＨＦＰＯ」は、ヘキサフルオロプロピレンオキシドを指し、これは、Ｅ．Ｉ．ｄｕ  Ｐｏｎｔ  ｄｅ  Ｎｅｍｏｕｒｓ  ａｎｄ  Ｃｏｍｐａｎｙ（Ｗｉｌｍｉｎｇｔｏｎ，ＤＥ）から入手することができる。
【０１１５】
「ＡＤＯＧＥＮ（商標）４６４」は、メチルトリアルキル（Ｃ８−Ｃ１０）アンモニウムクロリド（Ａｌｄｒｉｃｈ  Ｃｈｅｍｉｃａｌ  Ｃｏｍｐａｎｙ（Ｍｉｌｗａｕｋｅｅ，Ｗｉｓｃｏｎｓｉｎ）から商品名「ＡＤＯＧＥＮ（商標）４６４」として入手）を指す。
【０１１６】
「ＭＥＫ」は、２−ブタノン（Ａｌｄｒｉｃｈ  Ｃｈｅｍｉｃａｌ  Ｃｏｍｐａｎｙ（Ｍｉｌｗａｕｋｅｅ，Ｗｉｓｃｏｎｓｉｎ）から入手）を指す。
【０１１７】
「３ＳＡＢ  ＰＥＴフィルム」は、シリコーンコーティングの接着力を改善するために片面が化学的に処理されている又は下塗りされている厚さ５０マイクロメートルのポリエステルテレフタレート（ＰＥＴ）フィルム（Ｍｉｔｓｕｂｉｓｈｉ  Ｐｏｌｙｅｓｔｅｒ  Ｆｉｌｍ（Ｇｒｅｅｒ，ＳＣ）から商品名「Ｈｏｓｔａｐｈａｎ（商標）３ＳＡＢ」として入手）を指す。
【０１１８】
硬化コーティングを調製するための一般的な方法
本発明に係る実施例のコーティング製剤を少量、６×１２インチ（１５×３１センチメートル）の３ＳＡＢ  ＰＥＴフィルム片上に一列に置き、この列を室温で＃３メイヤーコーティングロッドを用いて１回の素早い動きでフィルム上に広げた。得られたフィルムを室温（約２３℃）で周囲条件下にて硬化させた。
【０１１９】
フィルムの撥インク性を測定するための一般的な方法
黒色の細い油性マジック（Ｓａｎｆｏｒｄ  Ｃｏｒｐ．（Ｓｈｅｌｂｙｖｉｌｌｅ，Ｔｅｎｎｅｓｓｅｅ）から商品名「ＳＨＡＲＰＩＥ」として入手）を用いて、ヒドロシロキサンでコーティングされていないフィルムの領域からヒドロシロキサンでコーティングされた領域上に長さ約３センチメートルの細い線を引いた。以下に示す評点表を用いて、得られた線の外観に基づいて０（完全に湿潤性）から５（完全に非湿潤性）の数値を割り当てた。したがって、より高い数値ほど、優れた防汚性能を表す。
【０１２０】
【表３】
2015527436.tif 000010
【０１２１】
鉛筆硬度を決定するための一般的な方法
各測定は、試験法ＡＳＴＭ  Ｄ３３６３−０５（２０１１），ＡＳＴＭ  Ｉｎｔｅｒｎａｔｉｏｎａｌ（Ｗｅｓｔ  Ｃｏｎｓｈｏｈｏｃｋｅｎ，Ｐｅｎｎｓｙｌｖａｎｉａ）の手順に本質的に従って行った。
【０１２２】
ヒドロシロキサン官能基を計算するための一般的な方法
組成物の平均反応性シラン官能基は、米国特許第６，２０４，３５０号（Ｊｕｎｋａｎｇら）に記載の方法を用いることによって決定した。分子ａ、ｂ、．．．、ｎを含む組成物の平均反応性シラン官能基は、以下の等式によって定義した：
【０１２３】
【数１】
2015527436.tif 000011
（式中、ｆａ、ｆｂ、．．．、ｆｎは、それぞれ、分子ａ、ｂ、．．．、ｎの反応性シラン官能基を表し、Ｎａ、Ｎｂ、．．．、Ｎｎは、それぞれ、分子ａ、ｂ、．．．、ｎの数を表す）。
【０１２４】
調製例１（ＰＥ−１）
ＨＦＰＯ由来のメチルエステルの調製
その記載を参照によって本明細書に組み込む米国特許第３，２５０，８０８号（Ｍｏｏｒｅら）に記載の方法に従って、ジグリム溶媒中で、金属フッ化物によって開始されるヘキサフルオロプロピレンオキシドのオリゴマー化によりメチルエステルＦ（ＣＦ（ＣＦ３）ＣＦ２Ｏ）ａＣＦ（ＣＦ３）Ｃ（Ｏ）ＯＣＨ３（ＭＮ＝１３７９、式中、変数ａは７〜８の範囲の平均値を有する）を調製した。生成物であるオリゴマーアシルフッ化物を無水メタノールで処理して、メチルエステルを得、これを蒸留によって精製して低沸点成分を除去した。
【０１２５】
調製例２（ＰＥ−２）
ＨＦＰＯ由来のメチルエステルＦ（ＣＦ（ＣＦ３）ＣＦ２Ｏ）ａＣＦ（ＣＦ３）ＣＨ２ＯＨ（ＭＮ＝１３５０）からのＨＦＰＯ由来のアルコールの調製
本質的に米国特許出願第６１／５５９７６２号（Ｆｌｙｎｎら、２０１１年１１月１５日出願、代理人整理番号６８１３３ＵＳ００２）の調製例２に記載の方法（この方法は、参照によって本明細書に組み込まれる）によって、ＮＯＶＥＣ（商標）７１００／テトラヒドロフラン溶媒系中で、ＰＥ−１に上記した通り調製したメチルエステルを水素化ホウ素ナトリウムで還元することによってアルコールを調製した。
【０１２６】
調製例３（ＰＥ−３）
ＨＦＰＯ由来のアルコールＦ（ＣＦ（ＣＦ３）ＣＦ２Ｏ）ａＣＦ（ＣＦ３）ＣＨ２ＯＣＨ２ＣＨ＝ＣＨ２（ＭＮ＝１４２０）からＨＦＰＯ由来のアリルエーテルの調製
本質的に米国特許出願第６１／５５９７６２号（Ｆｌｙｎｎら、２０１１年１１月１５日出願、代理人整理番号６８１３３ＵＳ００２）の調製例２に記載の方法（この方法は、参照によって本明細書に組み込まれる）によって、水酸化カリウム、水、及びテトラブチルアンモニウムブロミドの存在下で、ＮＯＶＥＣ（商標）７２００溶媒中で、ＰＥ−２に上記した通り調製したアルコールと臭化アリルとを反応させることによってアリルエーテルを調製した。
【０１２７】
以下の調製例では、１，３−ビス（トリフルオロメチル）ベンゼン又は１，４−ビス（トリフルオロメチル）ベンゼンを互換的に用いることができた。
【０１２８】
調製例４（ＰＥ−４）
ＨＦＰＯ由来のアリルエーテルとＨＭＳ−９９１との反応生成物（アリルエーテルの１％当量をシロキサンにロード）の調製
ＨＭＳ−９９１（２０ｇ、０．２９８ｅｑ）及びＨＦＰＯ−由来のアリルエーテル（ＰＥ−３に上記した通り調製、ＭＮ＝１４２０、４．２３ｇ、０．００３ｅｑ）を１００ｍＬの丸底フラスコに、１，４−ビス（トリフルオロメチル）ベンゼン（６０ｍＬ、Ａｌｆａ  Ａｅｓａｒ（Ｗａｒｄ  Ｈｉｌｌ，Ｍａｓｓａｃｈｕｓｅｔｔｓ）から入手）と共に入れ、得られた混合物を加熱した。混合物の温度が約５０℃に達したとき、白金ヒドロシリル化触媒［白金（０）−１，３−ジビニル−１，１，３，３−テトラメチルジシロキサン錯体、キシレン溶液（約２重量パーセント白金、Ａｌｄｒｉｃｈ  Ｃｈｅｍｉｃａｌ  Ｃｏｍｐａｎｙ（Ｍｉｌｗａｕｋｅｅ，Ｗｉｓｃｏｎｓｉｎ）から入手］（０．０５ｇ）を混合物に添加し、得られた組成物を１６時間かけて６０℃に加熱した。この時間の最後に、５５℃で１５トール（１．６０ｋＰａ）の減圧下にてロータリーエバポレーションにより組成物から溶媒を除去した。得られた生成物のＨ−ＮＭＲスペクトルは、所望の構造と一致しており、また、一部の未反応アリルエーテルの存在を示した。
【０１２９】
調製例５（ＰＥ−５）
ＨＦＰＯ由来のアリルエーテルとＨＭＳ−９９１との反応生成物（アリルエーテルの２％当量をシロキサンにロード）の調製
この反応は、６０℃で１６時間、以下を用いて、ＰＥ−４と本質的に同一の方法で実施し、後処理は、ＰＥ−４に上記した通り実施した：ＨＭＳ−９９１（２０ｇ、０．２９８ｅｑ）；ＨＦＰＯ由来のアリルエーテル（ＭＮ＝１４２０、８．４８ｇ、０．００６ｅｑ）；１，４−ビス（トリフルオロメチル）ベンゼン（８２ｇ）；及び白金ヒドロシリル化触媒（０．０５ｇ）。得られた生成物のＨ−ＮＭＲスペクトルは、所望の構造と一致しており、また、一部の未反応アリルエーテルの存在を示した。
【０１３０】
調製例６（ＰＥ−６）
ＨＦＰＯ由来のアリルエーテルとＨＭＳ−９９１との反応生成物（アリルエーテルの０．５％当量をシロキサンにロード）の調製
この反応は、６０℃で１６時間、以下を用いて、ＰＥ−４と本質的に同一の方法で実施し、後処理は、ＰＥ−４に上記した通り実施した：ＨＭＳ−９９１（２０ｇ、０．２９８ｅｑ）；ＨＦＰＯ由来のアリルエーテル（ＭＮ＝１４２０、２．１２ｇ、０．００１５ｅｑ）；１，４−ビス（トリフルオロメチル）ベンゼン（８０ｇ）；及び白金ヒドロシリル化触媒（０．０５ｇ）。
【０１３１】
調製例７（ＰＥ−７）
Ｃ３Ｆ７Ｃ（ＣＦ３）２ＣＨ２ＣＨ＝ＣＨ２の調製
窒素雰囲気下における水冷却器及びオーバーヘッドスターラーを備える１Ｌの３つ口丸底フラスコに、ペルフルオロ−４−メチル−２−ペンテン（２５０ｇ、０．８３モル、ＳｙｎＱｕｅｓｔ  Ｌａｂｏｒａｔｏｒｉｅｓ（Ａｌａｃｈｕａ，Ｆｌｏｒｉｄａ）から入手）、噴霧乾燥したフッ化カリウム（４８．３ｇ、０．８３モル、Ａｌｄｒｉｃｈ  Ｃｈｅｍｉｃａｌ  Ｃｏｍｐａｎｙ（Ｍｉｌｗａｕｋｅｅ，Ｗｉｓｃｏｎｓｉｎ）から入手、１２５℃のオーブンで更に乾燥させ、保管した）、ジメチルホルムアミド（３３０ｇ）、ＡＤＯＧＥＮ（商標）４６４（５１パーセントジグリム溶液２０ｇ、ジグリムの一部の共沸蒸留によって乾燥させた）、ヨウ化カリウム（５．０ｇ、０．０３モル）、及び臭化アリル（１０１．４ｇ、０．８４モル）を入れた。得られた混合物を激しく撹拌しながら１６時間かけて４５℃に加熱し、次いで、５５℃で更に２４時間加熱した。この時間の最後に、水（３００ｇ）を混合物に添加し、得られた組成物をディーンスターク装置を用いて共沸蒸留した。得られたフルオロケミカル相を回収し、等体積の水で１回洗浄して、２６０ｇの粗生成物を得、これを同心円管塔を通して蒸留し、１１９℃で得られた画分を回収した。蒸留範囲１１８〜１１９℃のより早い画分を、室温で１６時間撹拌することによって４０パーセント水酸化カリウム水溶液５０ｍＬ及び水２５０ｇで処理し、次いで、共沸蒸留させ、次いで、他の画分と合わせた。得られた生成物の純度は、９９．７パーセントであった。
【０１３２】
調製例８（ＰＥ−８）
ＨＭＳ−９９１とＣ３Ｆ７Ｃ（ＣＦ３）２ＣＨ２ＣＨ＝ＣＨ２との反応
ＨＭＳ−９９１（２０ｇ、０．２９８ｅｑ）、Ｃ３Ｆ７Ｃ（ＣＦ３）２ＣＨ２ＣＨ＝ＣＨ２（１０．７５ｇ、０．０３ｅｑ、ＰＥ−７に上記した通り調製）、及び１，３−ビス（トリフルオロメチル）ベンゼン（５５ｇ、ＴＣＩ  Ａｍｅｒｉｃａ（Ｐｏｒｔｌａｎｄ，Ｏｒｅｇｏｎ）から入手）を合わせ、６０℃に加熱し、上記白金ヒドロシリル化触媒（０．１５ｇ）を添加した。７３℃への短い発熱反応の後、得られた混合物を６０℃で１８時間保持した。５５℃及び１５トール（１．６０ｋＰａ）でロータリーエバポレーションによって混合物から溶媒を除去した。２７．６ｇの得られた生成物を８２．８ｇのＮＯＶＥＣ（商標）７１００と混合して、２５重量パーセントの溶液を得た。溶液のＨ−１及びＦ−１９ＮＭＲスペクトルは、生成物の予測ヒドロシリル化構造と一致していた。
【０１３３】
調製例９（ＰＥ−９）
Ｄ４ＨとＨＦＰＯ由来のアリルエーテルとの反応
滴下漏斗、乾燥窒素源に通じるＴ字管を備える水冷却器、及び鉱油バブラーを備える２５０ｍＬの３つ口丸底フラスコに、Ｄ４Ｈ（５．０ｇ、０．０２０５モル）及び１，３−ビス（トリフルオロメチル）ベンゼン（６６ｇ）を入れた。１，３−ビス（トリフルオロメチル）ベンゼン（１２．５ｇ）に溶解しているＨＦＰＯ由来のアリルエーテル（ＭＮ＝１４２０、２９．１ｇ、０．０２０５モル、ＰＥ−３に上記した通り調製）を滴下漏斗に入れた。フラスコ中の混合物を５０℃に加熱し、上記白金ヒドロシリル化触媒（０．０５ｇ）を混合物に添加した。次いで、６０℃で４時間混合物を維持しながら、得られた混合物にアリルエーテル溶液を滴加した。次いで、５０℃及び１５トール（１．６０ｋＰａ）で１時間、ロータリーエバポレーションによって混合物から溶媒を除去して、３２ｇの生成物を得た。生成物のＨ−１及びＦ−１９ＮＭＲスペクトルは、予測ヒドロシリル化生成物構造と一致していた。アリルエーテルは残っていなかった。
【０１３４】
（実施例１）
１０．０ｇのＤ４Ｈを８ｄｒａｍのバイアルに入れた。１滴（約０．０１５ｇ）のＤＢＵをバイアルに添加した。得られた混合物を、１５分間水分の非存在下で室温にて撹拌した。これにより、保存安定性の１００パーセント固形分のコーティング製剤が得られた。数滴の製剤をポリスチレン皿に入れた。製剤を広げ、５分間以内に、透明なハードコーティングに硬化させた。
【０１３５】
実施例２〜８並びに比較例Ａ及びＢ
ヒドロシロキサンを以下の表２に示す通り変更したことを除いて、実施例１と本質的に同様に実施例２〜８並びに比較例Ａ及びＢを調製した。また、硬化コーティングを調製するための上記一般的な方法を用いて硬化サンプルを調製し、この硬化サンプルを、上記方法によって鉛筆硬度及び／又は撥インク性について試験した。以下の表２に、実施例１〜８並びに比較例Ａ及びＢのそれぞれについて、用いたヒドロシロキサンの当量、おおよその硬化時間、知覚された硬化速度、及び得られた硬化コーティングの特徴をまとめる。
【０１３６】
【表４】
2015527436.tif 000012
ＮＤ＝測定不可；
＜＝未満
【０１３７】
（実施例９〜１１）
以下の表３に示す通り、様々な重量比のＤ４ＨとＨＭＳ−１５１との混合物をヒドロシロキサンとして用いたことを除いて、実施例１と本質的に同様に実施例９〜１１を調製した。
【０１３８】
（実施例１２〜１３）
以下の表３に示す通り、様々な重量比のＤ４ＨとＤＭＳ−Ｈ０３との混合物をヒドロシロキサンとして用いたことを除いて、実施例１と本質的に同様に実施例１２〜１３を調製した。
【０１３９】
また、表３に、実施例１、８〜１３、並びに比較例Ａ及びＢのそれぞれについて、用いたヒドロシロキサン混合物の当量、ヒドロシロキサン官能基、おおよその硬化時間、知覚された硬化速度、及び得られた硬化コーティングの特徴をまとめる。
【０１４０】
【表５】
2015527436.tif 000013
ｗｔ％＝重量パーセント；
＞＝超；
＜＝未満
【０１４１】
（実施例１４〜１８）
ヒドロシロキサンがフッ素を含有しており（調製例ＰＥ−４〜ＰＥ−６、ＰＥ−８、及びＰＥ−９に上記した通り）、以下の表４に示す通り変更したことを除いて、実施例１と本質的に同様に実施例１４〜１８を調製した。また、表４に、実施例１４〜１８のそれぞれについて、用いたフッ素含有ヒドロシロキサンの当量、おおよその硬化時間、及び知覚された硬化速度をまとめる。
【０１４２】
【表６】
2015527436.tif 000014
＜＝未満
【０１４３】
本明細書で引用した特許、特許文献、及び公報に含有される参照された記述内容は、その全体が、それぞれ個別に組み込まれているかのように、参照として組み込まれる。本発明の範囲及び趣旨から逸脱せずとも、当業者には、本発明に対する様々な予見できない修正及び変更が明白となるであろう。本発明は、本明細書で述べる例示的な実施形態及び実施例によって不当に限定されるものではないこと、また、こうした実施例及び実施形態は、本明細書において以下に記述する特許請求の範囲によってのみ限定されることが意図される本発明の範囲に関する例示のためにのみ提示されることを理解すべきである。
【国際調査報告】
2015527436.tif 000019
2015527436.tif 000020
2015527436.tif 000021